(57)【要約】【課題】固化速度が早いと共に、優れた初期接着強度を発現することが可能な湿気硬化型ホットメルト接着剤を提供する。【解決手段】炭素数が８〜１２である直鎖ポリカルボン酸及び炭素数が２〜６である直鎖ポリオールを縮合重合させてなる結晶性ポリエステルポリオール（Ａ）１５〜４５重量％、  軟化点が４０℃以下である非結晶性ポリエステルポリオール（Ｂ）５〜４０重量％、  軟化点が６０℃以上である非結晶性ポリエステルポリオール（Ｃ）５〜３０重量％、及び  数平均分子量が３０００以下であるポリエーテルポリオール（Ｄ）５〜４５重量％を含んでいるポリオール化合物と、ポリイソシアネート化合物とを反応させてなり、且つ末端にイソシアネート基を有しているウレタンプレポリマーを含有していることを特徴とする湿気硬化型ホットメルト接着剤。【選択図】なし【特許請求の範囲】
【請求項１】
炭素数が８〜１２である直鎖ポリカルボン酸及び炭素数が２〜６である直鎖ポリオールを縮合重合させてなる結晶性ポリエステルポリオール（Ａ）１５〜４５重量％、
軟化点が４０℃以下である非結晶性ポリエステルポリオール（Ｂ）５〜４０重量％、
軟化点が６０℃以上である非結晶性ポリエステルポリオール（Ｃ）５〜３０重量％、及び
数平均分子量が３０００以下であるポリエーテルポリオール（Ｄ）５〜４５重量％を含んでいるポリオール化合物と、ポリイソシアネート化合物とを反応させてなり、且つ末端にイソシアネート基を有しているウレタンプレポリマーを含有していることを特徴とする湿気硬化型ホットメルト接着剤。
【請求項２】
基材と化粧シートとを接着一体化させるために用いられることを特徴とする請求項１に記載の湿気硬化型ホットメルト接着剤。
【発明の詳細な説明】
【技術分野】
【０００１】
本発明は、固化速度が早いと共に、優れた初期接着強度を発現することが可能な湿気硬化型ホットメルト接着剤に関する。
【背景技術】
【０００２】
従来から、家具、外装材及び内装材などの基材表面に、着色などの化粧が施された化粧シートを接着剤を用いて接着することにより、意匠性を付与することが行われている。
【０００３】
基材と化粧シートとの接着に用いられる接着剤としては、有機溶剤を含む接着剤や、湿気硬化型ホットメルト接着剤が知られている。なかでも、湿気硬化型ホットメルト接着剤は、シックハウス症候群の原因とされる揮発性有機化合物（ＶＯＣ）を含んでおらず、作業衛生や環境汚染に対する対策となることから多く用いられている。
【０００４】
湿気硬化型ホットメルト接着剤としては、例えば、分子末端にイソシアネート基を有するウレタンプレポリマーを主成分として含んでいるホットメルト型接着剤が用いられている（例えば、特許文献１）。このような湿気硬化型ホットメルト接着剤は、加熱溶融させた状態で基材に塗工された後、冷却固化することにより、初期接着強度を発現する。その後、湿気硬化型ホットメルト接着剤が塗工された基材を一定時間放置することによって、イソシアネート基と大気や基材中に含まれている湿気とが反応してウレタンプレポリマーが架橋構造を形成し、これにより湿気硬化型ホットメルト接着剤が硬化して接着強度がさらに向上する。
【先行技術文献】
【特許文献】
【０００５】
【特許文献１】特開２００１−２６２１１３号公報
【発明の概要】
【発明が解決しようとする課題】
【０００６】
しかしながら、湿気硬化型ホットメルト接着剤は、優れた初期接着強度を発現できるものの、塗工後に冷却固化する際の固化速度が遅い。意匠性や機能性の観点から、曲面部、凹凸部、角部や溝部などの複雑な形状を有する基材が多く用いられている。このような基材の形状に合わせて化粧シートを折り曲げたり撓ませたりしながら、基材に湿気硬化型ホットメルト接着剤を用いて化粧シートを接着させる場合、塗工された湿気硬化型ホットメルト接着剤が冷却固化して初期接着強度を発現するまでに時間がかかり、そのため、基材に湿気硬化型ホットメルト接着剤を介して化粧シートを貼り合わせた後、初期接着強度を発現する前に、折り曲げたり撓ませたりされた化粧シートが、その復元力によって剥離する問題が生じる。
【０００７】
したがって、本発明の目的は、固化速度が早いと共に、優れた初期接着強度を発現することができ、複雑な形状を有する基材に、この基材の形状に沿って化粧シートなどの被接着物を湿気硬化型ホットメルト接着剤を介して貼り合わせた後、湿気硬化型ホットメルト接着剤が初期接着強度を発現するまでの間に、基材から被接着物が剥離することを低減することが可能な湿気硬化型ホットメルト接着剤を提供することである。
【課題を解決するための手段】
【０００８】
本発明の湿気硬化型ホットメルト接着剤は、
炭素数が８〜１２である直鎖ポリカルボン酸及び炭素数が２〜６である直鎖ポリオールを縮合重合させてなる結晶性ポリエステルポリオール（Ａ）１５〜４５重量％、
軟化点が４０℃以下である非結晶性ポリエステルポリオール（Ｂ）５〜４０重量％、
軟化点が６０℃以上である非結晶性ポリエステルポリオール（Ｃ）５〜３０重量％、及び
数平均分子量が３０００以下であるポリエーテルポリオール（Ｄ）５〜４５重量％を含んでいるポリオール化合物と、ポリイソシアネート化合物とを反応させてなり、且つ末端にイソシアネート基を有しているウレタンプレポリマーを含有していることを特徴とする。
【発明の効果】
【０００９】
本発明の湿気硬化型ホットメルト接着剤は、初期接着強度に優れているだけでなく、固化速度が早い。したがって、湿気硬化型ホットメルト接着剤は、塗工後に速やかに冷却固化して、優れた初期接着強度を早期に発揮することができる。したがって、本発明の湿気硬化型ホットメルト接着剤によれば、これを介して、複雑な形状を有する基材に、この基材の形状に沿って化粧シートなどの被接着物を貼り合わせた後、湿気硬化型ホットメルト接着剤が冷却固化することにより初期接着強度を発現するまでの間に、基材から被接着物が剥離することを低減することができる。
【発明を実施するための形態】
【００１０】
本発明の湿気硬化型ホットメルト接着剤は、ポリオール化合物とポリイソシアネート化合物とを反応させてなり、且つ末端にイソシアネート基を有しているウレタンプレポリマーを含有している。
【００１１】
［ポリオール化合物］
本発明に用いられるポリオール化合物としては、１分子中に２個以上のヒドロキシ基を有するポリオール化合物が用いられる。ポリオール化合物は、結晶性ポリエステルポリオール（Ａ）、軟化点が４０℃以下である非結晶性ポリエステルポリオール（Ｂ）、軟化点が６０℃以上である非結晶性ポリエステルポリオール（Ｃ）、及びポリエーテルポリオール（Ｄ）を含んでいる。
【００１２】
（結晶性ポリエステルポリオール（Ａ））
結晶性ポリエステルポリオール（Ａ）は、炭素数が８〜１２である直鎖ポリカルボン酸及び炭素数が２〜６である直鎖ポリオールを縮合重合させることにより得られるものである。
【００１３】
炭素数が８〜１２である直鎖ポリカルボン酸としては、炭素数が８〜１２である直鎖脂肪族ジカルボン酸が好ましく挙げられる。具体的には、セバシン酸（炭素数１０）、及びデカメチレンジカルボン酸（炭素数１２）などが挙げられる。
【００１４】
直鎖ポリカルボン酸の炭素数は、偶数であることが好ましい。炭素数が偶数である直鎖ポリカルボン酸によれば、より高い結晶性を有し、これにより貼り合わせ後、初期接着強度を発現するまでの間に複雑な形状を有する基材に対して被接着物を剥離することなく貼り合わせることが可能な湿気硬化型ホットメルト接着剤を提供することができる。
【００１５】
炭素数が２〜６である直鎖ポリオールとしては、炭素数が２〜６である直鎖アルキレングリコールが好ましく挙げられる。具体的には、エチレングリコール（炭素数２）、ブタンジオール（炭素数４）、及びヘキサンジオール（炭素数６）が挙げられる。
【００１６】
炭素数が２〜６である直鎖ポリオールの炭素数は、偶数であることが好ましい。炭素数が偶数である炭素数が２〜６である直鎖ポリオールは、より高い結晶性を有し、これにより貼り合わせ後、初期接着強度を発現するまでの間に複雑な形状を有する基材に対して被接着物を剥離することなく貼り合わせることが可能な湿気硬化型ホットメルト接着剤を提供することができる。
【００１７】
なお、本発明において、結晶性ポリエステルポリオールとは、ＪＩＳ  Ｋ７１２１に規定される示差走査熱量測定（ＤＳＣ）の測定において、１０℃／分の昇温速度で測定した融解曲線の吸熱量が３cal/g以上であるポリエステルポリオールを意味する。また、非結晶性ポリエステルポリオールとは、ＪＩＳ  Ｋ７１２１に規定される示差走査熱量測定（ＤＳＣ）の測定において、１０℃／分の昇温速度で測定した融解曲線の吸熱量が３cal/g未満であるポリエステルポリオールを意味する。
【００１８】
結晶性ポリエステルポリオール（Ａ）の水酸基価は、５〜２００が好ましく、１０〜１５０がより好ましく、２０〜４０が特に好ましい。水酸基価が低過ぎる結晶性ポリエステルポリオール（Ａ）では、湿気硬化型ホットメルト接着剤の塗工性を低下させる虞れがある。また、水酸基価が高過ぎる結晶性ポリエステルポリオール（Ａ）では、湿気硬化型ホットメルト接着剤の初期接着強度を十分に向上させることができない虞れがある。
【００１９】
なお、本発明において、ポリエステルポリオール又はポリエーテルポリオールの水酸基価は、ポリエステルポリオール又はポリエーテルポリオール１ｇ中に含まれている水酸基をアセチル化するために要する水酸化カリウムの量（ｇ）を意味する。具体的には、無水酢酸によりポリエステルポリオール又はポリエーテルポリオール中の水酸基をアセチル化した後、使われなかった無水酢酸を水酸化カリウムで滴定することにより測定できる。
【００２０】
結晶性ポリエステルポリオール（Ａ）の数平均分子量は、１０００〜２００００が好ましく、１０００〜１００００がより好ましく、１０００〜５０００が特に好ましい。数平均分子量が小さ過ぎる結晶性ポリエステルポリオール（Ａ）では、湿気硬化型ホットメルト接着剤の初期接着強度を十分に向上させることができない虞れがある。また、数平均分子量が大き過ぎる結晶性ポリエステルポリオール（Ａ）では、湿気硬化型ホットメルト接着剤の塗工性を低下させる虞れがある。
【００２１】
なお、本発明において、ポリエステルポリオール及びポリエーテルポリオールの数平均分子量は、ゲル浸透クロマトグラフィー（ＧＰＣ）法を用いて測定することができる。例えば、ポリエステルポリオール又はポリエーテルポリオールを１．０重量％の濃度となるようにテトラヒドロフラン（ＴＨＦ）に溶解させることにより試料溶液を調製し、この試料溶液を用いて下記測定装置及び測定条件によるＧＰＣ法により、標準ポリスチレンを基準として、屈折率検出計を用いて行うことができる。
【００２２】
測定装置としては、例えば、送液装置がＬＣ−９Ａ、屈折率検出計がＲＩＤ−６Ａ、カラムオーブンがＣＴＯ−６Ａ、データ解析装置がＣ−Ｒ４Ａからなるシステム（いずれも島津製作所社製）を使用することができる。ＧＰＣカラムとしては、例えば、ＧＰＣ−８０５（排除限界４００万）３本、ＧＰＣ−８０４（排除限界４０万）１本（以上すべて島津製作所社製）をこの順に接続して使用することができる。また、測定条件は、試料注入量２５μｌ（リットル）で、溶出液テトラヒドロフラン（ＴＨＦ）、送液量１．０ｍｌ／分、カラム温度４５℃とする。
【００２３】
ポリオール化合物中における結晶性ポリエステルポリオール（Ａ）の含有量は、１５〜４５重量％に限定されるが、１５〜３５重量％が好ましく、２０〜３０重量％がより好ましい。結晶性ポリエステルポリオール（Ａ）の含有量が上記範囲内である湿気硬化型ホットメルト接着剤は、初期接着強度に優れると共に、湿気硬化後に接着強度がさらに向上する。なお、複数種の結晶性ポリエステルポリオール（Ａ）を用いる場合、結晶性ポリエステルポリオール（Ａ）の含有量とは、複数種の結晶性ポリエステルポリオール（Ａ）の総含有量とする。
【００２４】
（非結晶性ポリエステルポリオール（Ｂ））
非結晶性ポリエステルポリオール（Ｂ）の軟化点は、４０℃以下に限定される。軟化点が上記範囲内である非結晶性ポリエステルポリオール（Ｂ）によれば、湿気硬化後の接着強度がより向上された湿気硬化型ホットメルト接着剤を提供することができる。
【００２５】
なお、本発明において、非結晶性ポリエステルポリオールの軟化点は、ＪＩＳ  Ｋ６８６３に規定されている環球法に準拠して測定した値とする。
【００２６】
非結晶性ポリエステルポリオール（Ｂ）としては、ポリカルボン酸とポリオールとを縮合重合させてなるものが好ましく挙げられる。ポリカルボン酸としては、例えば、テレフタル酸、イソフタル酸、１，５−ナフタル酸、２，６−ナフタル酸、シクロヘキサンジカルボン酸、シクロペンタンジカルボン酸、琥珀酸、グルタル酸、アジピン酸、ピメリン酸、スベリン酸、アゼライン酸、セバシン酸、デカメチレンジカルボン酸、及びドデカメチレンジカルボン酸などが挙げられる。また、ポリオールとしては、エチレングリコール、プロピレングリコール、１，３−プロパンジオール、１，４−ブタンジオール、ネオペンチルグリコール、１，５−ペンタンジオール、１，６−ヘキサンジオール、１，８−オクタンジオール、１，１０−デカンジオール、ジエチレングリコール、シクロヘキサンジオールなどが挙げられる。
【００２７】
非結晶性ポリエステルポリオール（Ｂ）の水酸基価は、１０〜１５０が好ましく、１０〜１００がより好ましく、２０〜４０が特に好ましい。水酸基価が低過ぎる非結晶性ポリエステルポリオール（Ｂ）では、湿気硬化型ホットメルト接着剤の塗工性を低下させる虞れがある。また、水酸基価が高過ぎる非結晶性ポリエステルポリオール（Ｂ）では、湿気硬化型ホットメルト接着剤の接着強度を低下させる虞れがある。
【００２８】
非結晶性ポリエステルポリオール（Ｂ）の数平均分子量は、１０００〜１００００が好ましく、１０００〜５０００がより好ましい。数平均分子量が小さ過ぎる非結晶性ポリエステルポリオール（Ｂ）では、湿気硬化型ホットメルト接着剤の初期接着強度を十分に向上させることができない虞れがある。また、数平均分子量が大き過ぎる非結晶性ポリエステルポリオール（Ｂ）では、湿気硬化型ホットメルト接着剤の塗工性を低下させる虞れがある。
【００２９】
ポリオール化合物中における非結晶性ポリエステルポリオール（Ｂ）の含有量は、５〜４０重量％に限定されるが、１０〜３５重量％が好ましく、２０〜３５重量％がより好ましい。非結晶性ポリエステルポリオール（Ｂ）の含有量が上記範囲内である湿気硬化型ホットメルト接着剤は、初期接着強度に優れると共に、湿気硬化後に接着強度がさらに向上する。なお、複数種の非結晶性ポリエステルポリオール（Ｂ）を用いる場合、非結晶性ポリエステルポリオール（Ｂ）の含有量とは、複数種の非結晶性ポリエステルポリオール（Ｂ）の総含有量とする。
【００３０】
（非結晶性ポリエステルポリオール（Ｃ））
非結晶性ポリエステルポリオール（Ｃ）の軟化点は、６０℃以上に限定されるが、７０〜１１０℃が好ましい。軟化点が上記範囲内である非結晶性ポリエステルポリオール（Ｃ）によれば、湿気硬化型ホットメルト接着剤の初期接着強度を向上させることができる。
【００３１】
非結晶性ポリエステルポリオール（Ｃ）としては、ポリカルボン酸とポリオールとを縮合重合させてなるものが好ましく挙げられる。ポリカルボン酸としては、例えば、テレフタル酸、イソフタル酸、１，５−ナフタル酸、２，６−ナフタル酸、シクロヘキサンジカルボン酸、シクロペンタンジカルボン酸、琥珀酸、グルタル酸、アジピン酸、ピメリン酸、スベリン酸、アゼライン酸、セバシン酸、デカメチレンジカルボン酸、及びドデカメチレンジカルボン酸などが挙げられる。また、ポリオールとしては、エチレングリコール、プロピレングリコール、１，３−プロパンジオール、１，４−ブタンジオール、ネオペンチルグリコール、１，５−ペンタンジオール、１，６−ヘキサンジオール、１，８−オクタンジオール、１，１０−デカンジオール、ジエチレングリコール、シクロヘキサンジオールなどが挙げられる。
【００３２】
非結晶性ポリエステルポリオール（Ｃ）の数平均分子量は、１０００〜１００００が好ましく、１０００〜５０００がより好ましい。数平均分子量が小さ過ぎる非結晶性ポリエステルポリオール（Ｃ）では、湿気硬化型ホットメルト接着剤の初期接着強度を十分に向上させることができない虞れがある。また、数平均分子量が大き過ぎる非結晶性ポリエステルポリオール（Ｃ）では、湿気硬化型ホットメルト接着剤の塗工性を低下させる虞れがある。
【００３３】
非結晶性ポリエステルポリオール（Ｃ）の水酸基価は、１０〜１５０が好ましく、１０〜１００がより好ましく、３０〜６０が特に好ましい。水酸基価が低過ぎる非結晶性ポリエステルポリオール（Ｃ）では、湿気硬化型ホットメルト接着剤の塗工性を低下させる虞れがある。また、水酸基価が高過ぎる非結晶性ポリエステルポリオール（Ｃ）では、湿気硬化型ホットメルト接着剤の接着強度を低下させる虞れがある。
【００３４】
ポリオール化合物中における非結晶性ポリエステルポリオール（Ｃ）の含有量は、５〜３０重量％に限定されるが、１０〜３０重量％が好ましく、１５〜３０重量％がより好ましい。非結晶性ポリエステルポリオール（Ｃ）の含有量が上記範囲内である湿気硬化型ホットメルト接着剤は、初期接着強度に優れる。なお、複数種の非結晶性ポリエステルポリオール（Ｃ）を用いる場合、非結晶性ポリエステルポリオール（Ｃ）の含有量とは、複数種の非結晶性ポリエステルポリオール（Ｃ）の総含有量とする。
【００３５】
（ポリエーテルポリオール（Ｄ））
ポリエーテルポリオール（Ｄ）の数平均分子量は、３０００以下に限定されるが、１００〜３０００が好ましく、５００〜３０００がより好ましく、１０００〜３０００が特に好ましい。数平均分子量が上記範囲内であるポリエーテルポリオール（Ｄ）によれば、初期接着強度に優れていると共に、湿気硬化後の接着強度にも優れる湿気硬化型ホットメルト接着剤を提供することができる。
【００３６】
ポリエーテルポリオール（Ｄ）としては、ポリエチレングリコール、ポリプロピレングリコール、ポリテトラメチレングリコール、ポリオキシエチレンポリオキシプロピレングリコール、及びビスフェノールＡのアルキレンオキサイド付加物などが挙げられる。ポリオキシエチレンポリオキシプロピレングリコールにおいて、ポリオキシエチレン単位とポリオキシプロピレン単位との配列は、ランダムであってもブロックであってもよい。ビスフェノールＡのアルキレンオキサイド付加物は、例えば、ビスフェノールＡの活性水素にアルキレンオキサイドを付加反応させることにより得られる。アルキレンオキサイドとしては、エチレンオキサイド、プロピレンオキサイド、ブチレンオキサイド、及びイソブチレンオキサイドなどが挙げられる。ビスフェノールＡに二種以上のアルキレンオキサイドが付加している場合、各アルキレンオキサイド単位の配列はランダムでもブロックでもよい。
【００３７】
なかでも、ポリエーテルポリオール（Ｄ）としては、ポリプロピレングリコール、ポリオキシエチレンポリオキシプロピレングリコール、及びビスフェノールＡのアルキレンオキサイド付加物が好ましい。また、ビスフェノールＡのアルキレンオキサイド付加物の中でも、ビスフェノールＡにエチレンオキサイド及び／又はプロピレンオキサイドが付加してなる付加物がより好ましい。
【００３８】
ポリオール化合物中におけるポリエーテルポリオール（Ｄ）の含有量は、５〜４５重量％に限定されるが、５〜３０重量％が好ましく、１０〜２０重量％がより好ましい。ポリエーテルポリオール（Ｄ）の含有量が上記範囲内である湿気硬化型ホットメルト接着剤は、初期接着強度に優れると共に、湿気硬化後の接着強度にも優れる。なお、複数種のポリエーテルポリオール（Ｄ）を用いる場合、ポリエーテルポリオール（Ｄ）の含有量とは、複数種のポリエーテルポリオール（Ｄ）の総含有量とする。
【００３９】
ポリオール化合物としては、上述した結晶性ポリエステルポリオール（Ａ）、非結晶性ポリエステルポリオール（Ｂ）、非結晶性ポリエステルポリオール（Ｃ）、及びポリエーテルポリオール（Ｄ）以外にも、本発明の目的を阻害しない範囲で、他のポリオールを含んでいてもよい。他のポリオールとしては、ポリエステルポリオール、ポリエーテルポリオール、ポリカプロラクトン、ポリアルキレンポリオール、及びポリカーボネートなどが挙げられる。
【００４０】
［ポリイソシアネート化合物］
本発明の湿気硬化型ホットメルト接着剤は、ポリオール化合物とポリイソシアネート化合物とを反応させてなるウレタンプレポリマーを含有している。ポリイソシアネート化合物としては、イソシアネート基を一分子中に２個以上有するポリイソシアネート化合物である。
【００４１】
ポリイソシアネート化合物としては、例えば、４，４’−ジフェニルメタンジイソシアネート（４，４’−ＭＤＩ）、２，４−ジフェニルメタンジイソシアネート（２，４−ＭＤＩ）、２，２’−ジフェニルメタンジイソシアネート（２，２’−ＭＤＩ）、カルボジイミド変成ジフェニルメタンジイソシアネート、ポリメチレンポリフェニルポリイソシアネート、カルボジイミド化ジフェニルメタンポリイソシアネート、トリレンジイソシアネート（ＴＤＩ、２，４体、２，６体、もしくはこれらの混合物）、キシリレンジイソシアネート（ＸＤＩ）、１，５−ナフタレンジイソシアネート（ＮＤＩ）、テトラメチルキシレンジイソシアネート、フェニレンジイソシアネート、ヘキサメチレンジイソシアネート（ＨＤＩ）、ダイマー酸ジイソシアネート、ノルボルネンジイソシアネート、リジンジイソシアネート、キシリレンジイソシアネート、テトラメチルキシリレンジイソシアネート、イソホロンジイソシアネート（ＩＰＤＩ）、水添ジフェニルメタンジイソシアネート（水添ＭＤＩ）、水添キシリレンジイソシアネート（水添ＸＤＩ）、シクロヘキサンジイソシアネート、ジシクロヘキシルメタンジイソシアネート、及びイソホロンジイソシアネートなどが挙げられる。これらは一種単独で用いてもよく、二種以上を併用してもよい。
【００４２】
なかでも、４，４’−ジフェニルメタンジイソシアネート、２，４−ジフェニルメタンジイソシアネート、２，２’−ジフェニルメタンジイソシアネート、及びカルボジイミド変成ジフェニルメタンジイソシアネートが好ましい。
【００４３】
［ウレタンプレポリマー］
本発明の湿気硬化型ホットメルト接着剤に含まれるウレタンプレポリマーは、上述した各成分、すなわち、結晶性ポリエステルポリオール（Ａ）、非結晶性ポリエステルポリオール（Ｂ）、非結晶性ポリエステルポリオール（Ｃ）、及びポリエーテルポリオール（Ｄ）を含むポリオール化合物と、ポリイソシアネート化合物とを反応させることにより得られる。
【００４４】
ウレタンプレポリマーを合成する際には、ポリイソシアネート化合物が有するイソシアネート基（ＮＣＯ）の合計と、ポリオール化合物が有するヒドロキシル基（ＯＨ）の合計とのモル比（［ＮＣＯ］／［ＯＨ］）を、１．５〜３とするのが好ましい。モル比（［ＮＣＯ］／［ＯＨ］）が１．５未満では、得られるウレタンプレポリマーの粘度が高くなり過ぎ、湿気硬化型ホットメルト接着剤の塗工性や作業性を低下させる虞れがある。また、モル比（［ＮＣＯ］／［ＯＨ］）が３を超えると、得られる湿気硬化型ホットメルト接着剤がポリオール化合物と反応しなかったポリイソシアネート化合物を多く含み、湿気硬化型ホットメルト接着剤を硬化させる際に湿気硬化型ホットメルト接着剤が発泡する虞れがある。
【００４５】
ウレタンプレポリマーの合成方法としては、例えば、ポリオール化合物を８０〜１２０℃に加熱して溶融状態とし、減圧下などで脱水した後、この溶融状態のポリオール化合物に窒素雰囲気下でポリイソシアネート化合物を添加し、ポリオール化合物とポリイソシアネートとを反応させる方法が好ましく用いられる。
【００４６】
［他の添加剤］
本発明の湿気硬化型ホットメルト接着剤は、上述したウレタンプレポリマー以外にも、他の添加剤をさらに含んでいてもよい。他の添加剤としては、粘着付与樹脂、オイル、可塑剤、熱可塑性樹脂、硬化触媒、安定剤、充填剤、酸化防止剤、光安定剤、紫外線吸収剤、加水分解性シリル基を有するポリマー、着色剤、難燃剤、香料、顔料、及び染料などが挙げられる。
【００４７】
粘着付与樹脂としては、例えば、ロジン系樹脂、テルペン系樹脂、脂肪族石油樹脂、及び芳香族石油樹脂などが挙げられる。粘着付与樹脂の環球軟化点は、９０〜１５０℃が好ましい。
【００４８】
オイルとしては、プロセスオイル、エクステンダーオイル、ソフナー、ナフテン系オイル、パラフィン系オイルなどが挙げられる、
【００４９】
可塑剤としては、例えば、リン酸トリブチル、リン酸トリクレジル等のリン酸エステル類、フタル酸ジオクチル等のフタル酸エステル、グリセリンモノオレイン酸エステル等の脂肪酸−塩基酸エステル、アジピン酸ジオクチル等の脂肪酸二塩基酸エステル、オレイン酸ブチル、アセチルリシリノール酸メチル等の脂肪族エステル、トリメリット酸エステル、塩素化パラフィン、アルキルジフェニル、部分水添ターフェニル等の炭化水素系油、プロセスオイル、エポキシ化大豆油、エポキシステアリン酸ベンジルのエポキシ可塑剤、ビニル系モノマーを重合して得られるビニル系重合体、ジエチレングリコールジベンゾエート、トリエチレングリコールジベンゾエート、ペンタエリスリトールエステル等のポリアルキレングリコールのエステルなどが挙げられる。
【００５０】
熱可塑性樹脂としては、例えば、アクリル系高分子、メタクリル系高分子、ポリ酢酸ビニル、ポリスチレン誘導体、ポリイソブテン、ポリオレフィン類、ポリアルキレンオキシド類、ポリウレタン類、ポリアミド類、天然ゴム、ポリブタジエン、ポリイソプレン、ニトロブタジエンゴム（ＮＢＲ）、スチレン−ブタジエン−スチレンブロック共重合体（ＳＢＳ）、スチレン−イソプレン−スチレンブロック共重合体（ＳＩＳ）、スチレン−エチレン−ブチレン−スチレンブロック共重合体（ＳＥＢＳ）、水添ニトロブタジエンゴム（水添ＮＢＲ）、水添スチレン−ブタジエン−スチレンブロック共重合体（水添ＳＢＳ）、水添スチレン−イソプレン−スチレンブロック共重合体（水添ＳＩＳ）、及び水添スチレン−エチレン−ブチレン−スチレンブロック共重合体（水添ＳＥＢＳ）などを挙げることができる。
【００５１】
硬化触媒は、湿気硬化型ホットメルト接着剤の湿気反応性を向上させるために用いられる。触媒としては、アミン系硬化触媒や錫系硬化触媒などが用いられる。アミン系硬化触媒としては、モルホリン系化合物が好ましく、具体的には、２，２’−ジモルホリノジエチルエーテル、ビス（２，６−ジメチルモルホリノエチル）エーテル、ビス（２−（２，６−ジメチル−４−モルホリノ）エチル）−（２−（４−モルホリノ）エチル）アミン、ビス（２−（２，６−ジメチル−４−モルホリノ）エチル）−（２−（２，６−ジエチル−４−モルホリノ）エチル）アミン、トリス（２−（４−モルホリノ）エチル）アミン、トリス（２−（４−モルホリノ）プロピル）アミン、トリス（２−（４−モルホリノ）ブチル）アミン、トリス（２−（２、６−ジメチル−４−モルホリノ）エチル）アミン、トリス（２−（２、６−ジエチル−４−モルホリノ）エチル）アミン、トリス（２−（２−エチル−４−モルホリノ）エチル）アミン、及びトリス（２−（２−エチル−４−モルホリノ）エチルアミンなどが挙げられる。錫系硬化触媒としては、酢酸第１錫、ジブチル錫ジラウレート、ジブチル錫ジオクテート、ジブチル錫ジアセテート、ジオクチル錫ジラウレート、ジオクチル錫ジオクテート、ジオクチル錫ジアセテート、及びジオクタン酸第１錫などが挙げられる。
【００５２】
安定剤は、有機燐系化合物が好ましく、具体的にはトリクレシルフォスフェート、トリエチルフォスフェート、トリブチルフォスフェート、トリス（２−エチルヘキシル）フォスフェート、トリブトキシエチルフォスフェート、トリフェニルフォスフェート、オクチルジフェニルフォスフェート、トリス（イソプロピルフェニル）フォスフェート、クレジルジフェニルフォスフェート、トリフェニルホスファイト、トリフェニルフォスフィン、トリフェニルフォスフィンオキサイド、芳香族リン酸縮合エステルが挙げられる。なかでも、常温で固体の有機燐系化合物が好ましく、トリフェニルフォスフェート、トリフェニルフォスフィン、トリフェニルフォスフィンオキサイド、及び芳香族リン酸縮合エステルがより好ましい。有機リン系化合物によれば、湿気硬化型ホットメルト接着剤の硬化速度を低下させることなく、湿気硬化型ホットメルト接着剤の熱安定性を向上させることができる。
【００５３】
充填剤の例としては、例えば、シリカ、タルク、クレー、炭酸カルシウム、炭酸マグネシウム、無水珪素、含水珪素、ケイ酸カルシウム、二酸化チタン、カーボンブラック、ベントナイト、有機ベントナイト、シラスバルーン、ガラスミクロバルーン、フェノール樹脂や塩化ビニリデン樹脂の有機ミクロバルーン、並びにＰＶＣ及びＰＭＭＡなど樹脂からなる粒子などが挙げられる。
【００５４】
酸化防止剤としては、例えば、モノフェノール系酸化防止剤、ビスフェノール系酸化防止剤、及びポリフェノール系酸化防止剤などが挙げられる。
【００５５】
光安定剤としては、例えば、ヒンダードアミン系光安定剤が好適に用いられる。その中でもアミン部分が３級アミンであるヒンダードアミン系光安定剤がより好ましい。具体的には、Ｎ，Ｎ’，Ｎ’’，Ｎ’’’−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミン、デカン二酸ビス（２，２，６，６−テトラメチル−１（オクチルオキシ）−４−ピペリジニル）エステル、１，１−ジメチルエチルヒドロペルオキシドとオクタンの反応生成物、ビス（１，２，２，６，６，−ペンタメチル−４−ピペリジル［［３，５−ビス（１，１−ジメチルエチル）−４−ヒドリキシフェニル］メチル］ブチルマロネート、ビス（１，２，２，６，６−ペンタメチル−４−ピペリジル）セバケート、メチル１，２，２，６，６−ペンタメチル−４−ピペリジルセバケート、及びビス（１−オクチロキシ−２，２，６，６テトラメチル−４−ピペリジル）セバケートなどが挙げられる。
【００５６】
紫外線吸収剤としては、例えば、ベンゾトリアゾール系紫外線吸収剤、及びベンゾフェノン系紫外線吸収剤などが挙げられる。
【００５７】
加水分解性シリル基を有するポリマーは、一分子中に少なくとも１個の架橋可能な加水分解性シリル基を有する。加水分解性シリル基は、加水分解性基が珪素原子に結合した基である。この加水分解性基としては、例えば、水素原子、ハロゲン原子、アルコキシ基、アシルオキシド基、ケトキシメート基、アミノ基、アミド基、酸アミド基、アミノオキシ基、メルカプト基、及びアルケニルオキシド基などが挙げられる。
【００５８】
加水分解性シリル基としては、反応後に有害な副生成物を生成しないので、アルコキシ基が珪素原子に結合したアルコキシシリル基が好ましい。上記アルコキシ基としては、例えば、メトキシ基、エトキシ基、プロピルオキシ基、イソプロピルオキシ基、ブトキシ基、ｔｅｒｔ−ブトキシ基、フェノキシ基、及びベンジルオキシ基などを挙げることができる。なかでも、メトキシ基及びエトキシ基が好ましい。
【００５９】
アルコキシシリル基としては、例えば、トリメトキシシリル基、トリエトキシシリル基、トリイソプロポキシシリル基、トリフェノキシシリル基等のトリアルコキシシリル基；ジメトキシメチルシリル基、ジエトキシメチルシリル基等のジアルコキシシリル基；メトキシジメチルシリル基、エトキシジメチルシリル基等のモノアルコキシシリル基を挙げることができる。加水分解性シリル基を有するポリマーは、これらのアルコキシシリル基を単独または２種以上有していてもよい。
【００６０】
加水分解性シリル基を有するポリマーの主鎖としては、ポリアルキレンオキサイド、ポリエーテルポリオール、（メタ）アクリル酸エステル系重合体、ポリオレフィン、及びポリエステルが好ましく挙げられる。ポリアルキレンオキサイドとしては、ポリエチレンオキサイド、ポリプロピレンオキサイド、ポリブチレンオキサイドなどが挙げられる。ポリエーテルポリオールとしては、ポリエチレングリコール、ポリプロピレングリコール、ポリテトラメチレングリコール、これらのランダム共重合体やブロック共重合体、ビスフェノールＡのアルキレンオキサイド付加物等が挙げられる。（メタ）アクリル酸エステル系重合体を構成するモノマーとしては、アルキル基の炭素数が好ましくは１〜１２、より好ましくは２〜８であるアルキル（メタ）アクリレートが挙げられる。なお、本発明において、（メタ）アクリル酸は、アクリル酸とメタクリル酸との双方を意味する。ポリオレフィンとしては、エチレン、プロピレンなどの単独重合体や共重合体が挙げられ、具体的には、ポリエチレン（例えば、低密度ポリエチレン（ＬＤＰＥ）、中密度ポリエチレン（ＭＤＰＥ）、線状低密度ポリエチレン（ＬＬＤＰＥ）、メタロセン触媒法ポリエチレン、高密度ポリエチレン（ＨＤＰＥ）など）、ポリプロピレン（ＰＰ）、エチレン−α−オレフィン共重合体（エチレン−プロピレン共重合体など）などが挙げられる。ポリエステルとしては、ポリエステルポリオールが好ましく挙げられる。具体的には、エチレングリコール、プロピレングリコール、ネオペンチルグリコール、テトラメチレングリコール等のグリコールと、テレフタル酸、イソフタル酸、セバシン酸、コハク酸、フタル酸、アジピン酸等のジカルボン酸とを縮合させて得られるポリエステルポリオールが挙げられる。
【００６１】
［化粧材］
上述した本発明の湿気硬化型ホットメルト接着剤は、化粧材に好適に用いられる。化粧材において、本発明の湿気硬化型ホットメルト接着剤は、基材と化粧シートとを接着一体化させるために用いることが好ましい。
【００６２】
化粧材の構成としては、特に制限されず、従来公知の化粧材の構成が挙げられる。例えば、本発明の湿気硬化型ホットメルト接着剤によって基材と化粧シートとが接着一体化されてなる化粧材が挙げられる。
【００６３】
本発明の湿気硬化型ホットメルト接着剤は、固化速度に優れていると共に、固化後に優れた初期接着強度を発現することができる。そのため、湿気硬化型ホットメルト接着剤を介して基材と化粧シートとを貼り合わせた直後、湿気硬化型ホットメルト接着剤が迅速に冷却固化して基材と化粧シートとを十分な接着強度で接着することができる。したがって、曲面部、凹凸部、角部や溝部などの複雑な形状を有する基材であっても、基材の形状に沿って化粧シートを剥離させることなく基材に貼り合わせることができる。さらに、本発明の湿気硬化型ホットメルト接着剤は、湿気硬化後に接着強度がさらに向上し、基材と化粧シートとを強固に接着一体化させることができる。したがって、化粧材が高温環境下に置かれても、湿気硬化型ホットメルト接着剤が優れた耐熱接着性を発揮して、基材と化粧シートとが剥離することなく強固に接着一体化されている状態を維持することができる。
【００６４】
化粧材の製造方法としては、例えば、湿気硬化型ホットメルト接着剤を７０〜１６０℃に加熱することで溶融させた後、基材又は化粧シートのうちの一方の上に塗布し、塗布した湿気硬化型ホットメルト接着剤に基材又は化粧シートのうちの他方を貼り合わせて積層体を得、この積層体を養生させることにより湿気硬化型ホットメルト接着剤を硬化させ、これにより接着剤層を形成すると共に、接着剤層によって基材と化粧シートとが接着一体化された化粧材を得る方法が挙げられる。
【００６５】
加熱溶融させた湿気硬化型ホットメルト接着剤を基材又は化粧シートに塗布する方法としては、ロールコーター、スプレーコーター、Ｔダイコーター、及びナイフコーターなどが挙げられる。
【００６６】
また、積層体の養生を行う前に、積層体にロールプレス、フラットプレス、ベルトプレスなどを行うことにより、基材、湿気硬化型ホットメルト接着剤、及び化粧シートを圧着させることが好ましい。
【００６７】
化粧材に用いられる基材としては、塩化ビニル樹脂、塩化ビニリデン樹脂、ポリエチレン樹脂、ポリプロピレン樹脂、ポリスチレン樹脂、ＡＢＳ樹脂、ポリアミド樹脂、ポリエステル樹脂、ポリウレタン樹脂、ポリビニルアルコール樹脂、エチレン−酢酸ビニル共重合樹脂、塩素化ポリプロピレン樹脂、及びメラミン樹脂等の合成樹脂からなる合成樹脂板；天然木材、合板、中密度繊維基材（ミディアムデンシティファイバーボード（ＭＤＦ））、パーティクルボード、硬質ファイバーボード、半硬質ファイバーボード、及び集成材等の木材；無機ボード；並びにアルミニウム、鉄、及びステンレス等の金属からなる金属板などが挙げられる。基材の接着剤層と接着一体化する面には、必要に応じて、プラズマ処理、アクリル系樹脂やメラミンアクリル系樹脂などの電着塗装処理、及びアルマイト処理などのプライマー処理が行われていてもよい。また、基材には、溝部の他、Ｒ部や逆Ｒ部などの曲面部が形成されていてもよい。
【００６８】
化粧シートとしては、ポリエステル、ナイロン、ポリスチレン、ポリカーボネート、塩化ビニル、エチレン-酢酸ビニル共重合体、ポリビニルアルコール、ポリエチレン、及びポリプロピレンなどの合成樹脂を含む合成樹脂シート、紙、突板、金属箔などが挙げられる。化粧シートは、その表面に色や模様を付すことにより装飾性が高められていてもよい。
【００６９】
本発明の化粧材は、例えば、フローリング、木質ドアの框や鏡板、窓枠、敷居、手すり、幅木、回り縁や、キッチン、及びクローゼットなどの外装材、内装材及び家具として好ましく用いられる。
【実施例】
【００７０】
以下に、本発明を実施例を用いてより具体的に説明するが、本発明はこれに限定されない。
【００７１】
まず、下記する実施例及び比較例において使用した結晶性ポリエステルポリオール（Ａ１）〜（Ａ４）、非結晶性ポリエステルポリオール（Ｂ１）〜（Ｂ３）、非結晶性ポリエステルポリオール（Ｃ１）〜（Ｃ２）、ポリエーテルポリオール（Ｄ１）〜（Ｄ６）、及びポリイソシアネートのそれぞれについて、以下に詳細な説明を以下に記載する。
【００７２】
［結晶性ポリエステルポリオール（Ａ）］
・結晶性ポリエステルポリオール（Ａ１）
デカメチレンジカルボン酸（炭素数１２）とヘキサンジオール（炭素数６）とを縮合重合させてなる結晶性ポリエステルポリオール、水酸基価３１、数平均分子量３５００、エボニックデグサ社製  商品名「ダイナコール7380」
・結晶性ポリエステルポリオール（Ａ２）
セバシン酸（炭素数１０）とヘキサンジオール（炭素数６）とを縮合重合させてなる結晶性ポリエステルポリオール、水酸基価３２、数平均分子量３５００、豊国製油社製  商品名「HS 2H-350S」
・結晶性ポリエステルポリオール（Ａ３）
デカメチレンジカルボン酸（炭素数１２）とエチレングリコール（炭素数２）とを縮合重合させてなる結晶性ポリエステルポリオール、水酸基価３１、数平均分子量３５００
・結晶性ポリエステルポリオール（Ａ４）
アジピン酸（炭素数６）とヘキサンジオール（炭素数６）とを縮合重合させてなる結晶性ポリエステルポリオール、水酸基価２５、数平均分子量４５００、豊国製油社製  商品名「HS 2H-451A」
【００７３】
［非結晶性ポリエステルポリオール（Ｂ）］
・非結晶性ポリエステルポリオール（Ｂ１）
イソフタル酸、アジピン酸及びセバシン酸と、エチレングリコール、ネオペンチルグリコール及び１，６−ヘキサンジオールとを縮合重合させてなる非結晶性ポリエステルポリオール、軟化点３０℃以下、ガラス転移温度−１５℃、水酸基価３５、数平均分子量３０００、豊国製油社製  商品名「HS 2F-305S」
・非結晶性ポリエステルポリオール（Ｂ２）
非結晶性ポリエステルポリオール、軟化点３０℃以下、ガラス転移温度−１５℃、水酸基価２８、数平均分子量３５００、エボニックデグサ社製  商品名「ダイナコール7210」
・非結晶性ポリエステルポリオール（Ｂ３）
非結晶性ポリエステルポリオール、軟化点３０℃以下、ガラス転移温度−３１℃、水酸基価３２、数平均分子量３５００、豊国製油社製  商品名「ポリオール2000」
【００７４】
［非結晶性ポリエステルポリオール（Ｃ）］
・非結晶性ポリエステルポリオール（Ｃ１）
非結晶性ポリエステルポリオール、軟化点７７℃、水酸基価５２、数平均分子量２５００、荒川化学社製  商品名「HM-204」
・非結晶性ポリエステルポリオール（Ｃ２）
非結晶性ポリエステルポリオール、軟化点８１℃、水酸基価３２、数平均分子量３０００、豊国製油社製  商品名「ポリオール1000」
【００７５】
［ポリエーテルポリオール（Ｄ）］
・ポリエーテルポリオール（Ｄ１）
ビスフェノールＡのプロピレンオキサイド付加物、数平均分子量８００、ADEKA社製  商品名「BPX55」
・ポリエーテルポリオール（Ｄ２）
ポリプロピレングリコール、数平均分子量７００、水酸基価１６０、旭硝子社製  商品名「エクセノール720」
・ポリエーテルポリオール（Ｄ３）
ポリプロピレングリコール、数平均分子量１０００、水酸基価１１２、旭硝子社製  商品名「エクセノール1020」
・ポリエーテルポリオール（Ｄ４）
ポリプロピレングリコール、数平均分子量３０００、水酸基価３５、旭硝子社製  商品名「エクセノール3020」
・ポリエーテルポリオール（Ｄ５）
ポリプロピレングリコール系ポリオール、数平均分子量５０００、水酸基価２８、旭硝子社製  商品名「プレミノール5001」
・ポリエーテルポリオール（Ｄ６）
ポリプロピレングリコール系ポリオール、数平均分子量１００００、水酸基価１１、旭硝子社製  商品名「プレミノール4001」
【００７６】
［ポリイソシアネート］
・４，４’−ジフェニルメタンジイソシアネート
【００７７】
（実施例１〜７及び比較例１〜４）
ポリオール化合物として、結晶性ポリエステルポリオール（Ａ１）〜（Ａ４）、非結晶性ポリエステルポリオール（Ｂ１）〜（Ｂ３）、非結晶性ポリエステルポリオール（Ｃ１）〜（Ｃ２）、ポリエーテルポリオール（Ｄ１）〜（Ｄ６）を、それぞれ表１に示した配合量で、撹拌羽を有する１リットル四つ口フラスコ内に投入し、１２０℃に加熱溶融させて溶融状態の混合物を得、１ｍｍＨｇ以下まで減圧することにより混合物を脱水させ、フラスコ内を窒素ガスでパージした後に混合物の温度を８０℃まで冷却させた。次に、フラスコ内に、ポリイソシアネート化合物として、４，４’−ジフェニルメタンジイソシアネートを、表１に示した配合量で投入し、窒素ガス雰囲気下で３時間撹拌した。これにより、ポリオール化合物とポリイソシアネート化合物とが反応してなり、末端にイソシアネート基を有するウレタンプレポリマーを含む湿気硬化型ホットメルト接着剤を得た。
【００７８】
なお、表１において、ポリオール化合物の全重量に対する、結晶性ポリエステルポリオール（Ａ１）〜（Ａ４）、非結晶性ポリエステルポリオール（Ｂ１）〜（Ｂ３）、非結晶性ポリエステルポリオール（Ｃ１）〜（Ｃ２）、及びポリエーテルポリオール（Ｄ１）〜（Ｄ６）の各重量割合（重量％）を、「ポリオール化合物［重量％］」の欄に記載した。
【００７９】
（評価）
湿気硬化型ホットメルト接着剤について、接着性を下記手順にて評価した。結果を表１に示す。
【００８０】
（初期接着強度）
湿気硬化型ホットメルト接着剤を１２０℃に加熱して溶融させた後、溶融状態の湿気硬化型ホットメルト接着剤を、オレフィンシート（厚み１８０μｍ）の一面に塗工厚み４０μｍで塗工した。その後、表面温度を３５℃に調整した中密度繊維基材（ミディアムデンシティファイバーボード（ＭＤＦ））に、オレフィンシートを塗工した湿気硬化型ホットメルト接着剤を介して重ね合わせた後、ゴムロールによりオレフィンシートと中密度繊維基材とを圧着させることにより、試験片を得た。
【００８１】
次に、試験片を、温度２３℃、相対湿度５５％環境下に１時間に亘って放置することにより、湿気硬化型ホットメルト接着剤を冷却固化させた。その後、中密度繊維基材からオレフィンシートを、剥離角度１８０度、剥離速度２５０ｍｍ／分で剥離し、この時の最大の剥離強度を「初期剥離強度（Ｎ／２５ｍｍ）」として測定した。
【００８２】
（湿気硬化後接着強度）
初期接着強度の測定における上記手順と同様にして、試験片を作製した。次に、試験片を、温度２３℃、相対湿度５５％環境下に１時間に亘って放置することにより、湿気硬化型ホットメルト接着剤を冷却固化させた。その後、試験片を温度２３℃、相対湿度５５％環境下に１週間に亘って放置することにより、湿気硬化型ホットメルト接着剤を湿気硬化させた。そして、中密度繊維基材からオレフィンシートを、剥離角度１８０度、剥離速度２５０ｍｍ／分で剥離し、この時の最大の剥離強度を「常態剥離強度（Ｎ／２５ｍｍ）」として測定した。
【００８３】
（耐熱クリープ性）
初期接着強度の測定における上記手順と同様にして、試験片（幅１ｃｍ）を作製した。次に、試験片を、温度２３℃、相対湿度５５％環境下に１時間に亘って放置することにより、湿気硬化型ホットメルト接着剤を冷却固化させた。その後、試験片を温度２３℃、相対湿度５５％環境下に１週間に亘って放置することにより、湿気硬化型ホットメルト接着剤を湿気硬化させた。６０℃の温度環境下において、オレフィンシートが下面となるようにして試験片を水平に設置した後、オレフィンシートの長さ方向における一方の端部に、２ｋｇの錘を垂直方向に吊り下げた。この状態のまま１時間経過後、中密度繊維基材からオレフィンシートが剥がれた最長の長さ（ｍｍ）を測定した。
【００８４】
（折り曲げ試験）
湿気硬化型ホットメルト接着剤を１２０℃に加熱して溶融させた後、溶融状態の湿気硬化型ホットメルト接着剤を、平面長方形状のオレフィンシート（厚み１８０μｍ、幅１ｃｍ）の一面に塗工厚み４０μｍで塗工した。一方、四角柱状の中密度繊維基材（ミディアムデンシティファイバーボード（ＭＤＦ））の表面温度を３５℃に調整した。次に、オレフィンシート（厚み１８０μｍ）の幅方向における一端縁から中央までにわたる一半部を四角柱状の中密度繊維基材の一面に湿気硬化型ホットメルト接着剤を介して貼り合わせた。その後、オレフィンシートの一半部をゴムロールによって四角柱状の中密度繊維基材の一面に圧着させた。次いで、オレフィンシートの幅方向における他端縁から中央までにわたる他半部を、四角柱状の中密度繊維基材の一面の四方端縁における一つの稜角に沿ってオレフィンシートの一半部に対して直角に折り曲げながら、この他半部を、四角柱状の中密度繊維基材の一面に直角に隣接する他面に湿気硬化型ホットメルト接着剤を介して貼り合わせた。その後、オレフィンシートの他半部をゴムロールによって四角柱状の中密度繊維基材の他面に圧着させ、これにより積層体を得た。積層体を温度２３℃、相対湿度５５％環境下に１時間に亘って放置することにより、湿気硬化型ホットメルト接着剤を冷却固化させ、この時、中密度繊維基材からオレフィンシートが剥離するか否かについて観察した。表１において、「○」「×」はそれぞれ下記の通りである。
○：オレフィンシートが剥離しなかった。
×：オレフィンシートが剥離した。
【００８５】
【表１】
2015052090.tif 000002